(57)【要約】【課題】壁紙重ね合わせ部の切断の際に、壁紙の裏面の接着剤（糊）の移行量が少ない下敷きテープの提供。【解決手段】上層フィルム２と、下層フィルム３との間に、ネット状シート４を挟み、上層フィルム２と下層フィルム３とを、両端部のみにおいてネット状シート４とともに接着固定することによって、複層型下敷きテープとする。ネット状シート４は、複層型下敷きテープの長手方向に略平行な経糸４Ｂと、経糸４Ｂと略直交し複層型下敷きテープを幅方向に横断する緯糸４Ａとで構成されている。上層フィルム２は、壁紙の裏面と接触する側の面にエンボス凹部２Ａを有する。【選択図】図２
2020060030.tif 000002
【特許請求の範囲】
【請求項１】
下地材の表面に壁紙を貼付するに当たり、隣接する壁紙の端部同士を重ね合わせた状態で、壁紙重ね合わせ部を切断する際に、該下地材と該壁紙重ね合わせ部との間に一時的に設置し、下地材を保護するための複層型下敷きテープであって、
設置の際に該壁紙重ね合わせ部の側に位置する上層フィルムと、設置の際に該下地材の側に位置する下層フィルムとの間に、ネット状シートが挟まれた状態で、該上層フィルムと該下層フィルムとが、両端部のみにおいて該ネット状シートとともに接着固定されており、
該ネット状シートが、該複層型下敷きテープの長手方向に略平行な経糸と、該経糸と略直交し該複層型下敷きテープを幅方向に横断する緯糸とで構成されており、
該上層フィルムが、該壁紙の裏面と接触する側の面にエンボス凹部を有するものであることを特徴とする複層型下敷きテープ。
【請求項２】
上記上層フィルムにおいて、上記エンボス凹部の占有率が２０％以上９０％以下である請求項１に記載の複層型下敷きテープ。
【請求項３】
上記エンボス凹部１つ当たりの平均面積が、０．０４ｍｍ２以上９．００ｍｍ２以下である請求項１又は請求項２に記載の複層型下敷きテープ。
【請求項４】
エンボス加工後の上層フィルムの平均見掛け厚さが、５０μｍ以上２００μｍ以下である請求項１ないし請求項３の何れかの請求項に記載の複層型下敷きテープ。
【請求項５】
上記上層フィルムにおける上記エンボス凹部の平均数密度が、９個／ｃｍ２以上４９４個／ｃｍ２以下である請求項１ないし請求項４の何れかの請求項に記載の複層型下敷きテープ。
【発明の詳細な説明】
【技術分野】
【０００１】
本発明は、壁紙（クロス）の重ね合わせ部を切断する際に、下地材を保護するために、下地材と壁紙重ね合わせ部との間に一時的に設置して使用される下敷きテープに関し、更に詳しくは、壁紙の裏面の接着剤（糊）を掻き取り難い複層型の下敷きテープに関する。
【背景技術】
【０００２】
建築物の室内の壁面や天井面の内装工事において、石膏ボード等の下地材の表面に壁紙を貼り付ける工法が一般的となっている。壁紙は、所定の幅で製造された、例えば９５ｃｍ幅の定尺品等が使用される。その定尺品を広い壁面や天井面となる下地材に貼る場合、壁紙を繋ぎ合わせながら下地材に貼り付けていく。その際、繋ぎ合わせ部は壁紙の側部と該壁紙に隣接する他の壁紙の側部とを重ね合わせ（オーバーラッピング）、その状態で重ね合わせ部をカッターナイフ等の刃物で連続的に切断し、下地材に貼り付ける壁紙以外の不要な壁紙は除去することになる。
【０００３】
壁紙を刃物で切断して除去する際には、刃物の刃先は壁紙を貫通することになるため、下地材を傷付けないために、下地材と壁紙との間に下地材を保護する下敷きテープを一時的に設置するのが一般的である。下敷きテープは、壁紙の切断後に、拡開された壁紙の側部から除去される。
【０００４】
図４に、下敷きテープを使用した壁紙の切断の例を示す。隣接する壁紙１１と壁紙１１の壁紙重ね合わせ部１１Ａは、カッター等の刃物により切断される（図４（ａ）において、切断部１１Ｂを点線で示した）。この際に、壁紙重ね合わせ部１１Ａをそのまま切断してしまうと、下地材１０を傷つけてしまうため、下敷きテープ１を壁紙重ね合わせ部１１Ａと下地材１０との間に挟んだ状態で切断を行う。
【０００５】
壁紙１１は、下地材１０との貼り付け面（壁紙の裏面）に接着剤（糊）を付与し、下地材１０に容易に貼り付けることができる構成となっており、切断後、壁紙１１の切れ端や下敷きテープ１を除去し、壁紙１１の側部を相互に突き合わせる。
この際、施工が良好な場合は、仕上面となる表面は平滑な面となり、突合わせ部１２が判別しにくい綺麗な仕上げとなる（図４（ｂ））。
【０００６】
下敷きテープには、刃物の刃先を劣化させないために、また、除去した際に壁紙の接着剤（糊）を掻き取らないために、十分な柔軟性が要求される。
【０００７】
また、下敷きテープの耐切創性が不十分な場合、壁紙を切断する際、刃物の刃先が下敷きテープを貫通して下地材に傷が生じ、この傷がクロスの貼着終了後にクロスの表面に凹部となって現われて美観を損ねるとともに、深い傷の場合には、その部分が空隙となるため壁紙の接着が不十分となり、当該箇所から壁紙が剥がれるという問題点が生じる場合があるため、下敷きテープには十分な耐切創性が要求される。
【０００８】
下敷きテープに十分な耐切創性を付与するために、下敷きテープの素材や形状等に関して、種々の検討がなされている。
【０００９】
特許文献１には、２つの樹脂フィルム層の間に破断伝達阻止層を積層することによって切断の際に壁紙に接する樹脂フィルム層において刃先で破断が生じても該破断を下地に接する樹脂フィルム層へ伝達されるのを阻止する下敷きテープが記載されている。
【００１０】
特許文献２には、合成樹脂製の平糸からなる経糸と、この経糸よりも厚みが大きい合成樹脂製の平糸からなる緯糸とを平織した織物によって形成された下敷きテープが記載されている。
【００１１】
特許文献３には、経糸がフラットヤーン、緯糸がモノフィラメントである平織りした織物の少なくとも片面にプラスチックフィルムをラミネートしたシートを、縦方向に所定幅でスリットした下敷きテープが記載されている。
【００１２】
特許文献４には、合成樹脂からなる複数本の経糸と合成樹脂製フラットヤーンからなる複数本の緯糸とが交差することによって形成された布状体と、該布状体の少なくとも片面に積層された熱可塑性樹脂製フィルムとによって形成されたテープ基材において、布状体の緯糸を経糸よりも厚くし、経糸や緯糸の空間率を特定の範囲とした下敷きテープが記載されている。
【００１３】
特許文献５には、横縦のそれぞれの合成樹脂繊維の糸の交差部を接着固定して成る網状の編物を合成樹脂フィルムに貼着した下敷きテープが記載されている。
【００１４】
特許文献６には、下地ボードに貼られるクロスのジョイント部の切断に際し、該ジョイント部の下側に配置して下地ボードを保護するためのテープであって、柔軟な合成繊維又は天然繊維で形成した網状シートの表裏両面側に合成樹脂フィルムを被せ、前記網状シートと表裏の合成樹脂フィルムの両側縁部のみを互いに接着させた下敷きテープが記載されている。
【００１５】
上記のように、壁紙の裏面には、接着剤（糊）が付与されているが、一時的に下敷きテープを設置する際に、壁紙の裏面は、下敷きテープと接触することになる。壁紙重ね合わせ部の切断後、下敷きテープを除去する際に、接着剤（糊）が下敷きテープに移行してしまうために、壁紙の接着力が低下し、下地材から剥がれてしまう場合があった。更に、かかる問題に対応するために、壁紙重ね合わせ部を切断後、壁紙の裏面に接着剤（糊）を追加で付与する作業が必要となり、作業性が低下する場合があった。
上記した先行技術は、接着剤（糊）の移行の問題に関しては不十分であり、改善の余地がある。
【００１６】
また、下敷きテープ１１が厚い場合、切断の際に、重ね合わせ部１１Ａの付近において、歪みが生じ、図４（ｃ）に示すように、壁紙１１の切れ端や下敷きテープ１を除去し、壁紙１１の側部を相互に突き合わせた際に、突合わせ部１２の付近が盛り上がってしまうという問題も生じるが、上記した先行技術では、かかる問題に関しても不十分であり、改善の余地がある。
【先行技術文献】
【特許文献】
【００１７】
【特許文献１】特開２００４−１９７３９６号公報
【特許文献２】特開２００８−１２１２４９号公報
【特許文献３】特開２００９−２４８２５０号公報
【特許文献４】特開２０１５−０３６４８６号公報
【特許文献５】実用新案登録第３１９２１２７号公報
【特許文献６】特開２００４−０１９４１１号公報
【発明の概要】
【発明が解決しようとする課題】
【００１８】
本発明は上記背景技術に鑑みてなされたものであり、その課題は、壁紙重ね合わせ部の切断の際に、壁紙の裏面の接着剤（糊）の移行量が少ない下敷きテープを提供することにある。
【課題を解決するための手段】
【００１９】
本発明者は、上記の課題を解決すべく鋭意検討を重ねた結果、２つのフィルムの間に、ネット状シートを挟み、両端部のみを接着した複層型の下敷きテープにおいて、上層フィルム（使用時に壁紙の裏面と接触する側のフィルム）にエンボス加工を施すことにより、接着剤（糊）の下敷きテープへの移行量を低減できることを見出した。また、特定条件下でのエンボス加工により、更に該移行量を低減することができることを見出して、本発明を完成するに至った。
【００２０】
すなわち、本発明は、下地材の表面に壁紙を貼付するに当たり、隣接する壁紙の端部同士を重ね合わせた状態で、壁紙重ね合わせ部を切断する際に、該下地材と該壁紙重ね合わせ部との間に一時的に設置し、下地材を保護するための複層型下敷きテープであって、
設置の際に該壁紙重ね合わせ部の側に位置する上層フィルムと、設置の際に該下地材の側に位置する下層フィルムとの間に、ネット状シートが挟まれた状態で、該上層フィルムと該下層フィルムとが、両端部のみにおいて該ネット状シートとともに接着固定されており、
該ネット状シートが、該複層型下敷きテープの長手方向に略平行な経糸と、該経糸と略直交し該複層型下敷きテープを幅方向に横断する緯糸とで構成されており、
該上層フィルムが、該壁紙の裏面と接触する側の面にエンボス凹部を有するものであることを特徴とする複層型下敷きテープを提供するものである。
【発明の効果】
【００２１】
本発明では、壁紙の貼付作業において、壁紙重ね合わせ部の切断をした後に、下敷きテープを壁紙重ね合わせ部から除去する際に、壁紙の裏面の接着剤（糊）が、下敷きテープに（下敷きテープの上層フィルムに）移行しにくいため、壁紙の裏面の接着力の低下に起因する施工不良が起こりにくい。また、壁紙の裏面に接着剤（糊）を追加で付与する作業が必要となりにくく、壁紙貼付の作業効率を向上することができる。
【００２２】
下敷きテープを構成するフィルムは、一般に、無色透明であり目立ち難く、壁紙切断作業完了後に、壁紙の裏面に付着した下敷きテープを除去し忘れるリスクがあるが、エンボス加工を施すことにより、上層フィルムが濁って見えるようになるため、本発明によれば、除去し忘れることが少なくなる。
【００２３】
本発明の複層型下敷きテープは、耐切創性が十分であり、切断の際にネット状シートの緯糸の抵抗感を感じることができるので、壁紙重ね合わせ部の切断の際に、石膏ボード等の下地材まで連続的に傷を生じさせにくい。また、本発明の複層型下敷きテープは厚さを十分に薄くできる。
本発明の複層型下敷きテープを使用して壁紙貼付を行えば、施工後の突合わせ部が目立ちにくく美観に優れるとともに、壁紙が剥がれるといった問題も起こりにくくなる。
【００２４】
通常、原反（例えば、幅１ｍ程度）をスリット加工し、スリット加工後の横に繋がった状態のテープ同士を手作業等で分割することにより、複層型下敷きテープ（幅数１０ｍｍ程度）を製造する。エンボス加工のされていないフィルムを使用した複層型下敷きテープの場合、フィルム同士の咬みこみが発生し、分割が容易でない（分割するのに大きな力を要する）場合がある。
本発明の複層型下敷きテープでは、上層フィルムに施したエンボス加工の影響により、複層型下敷きテープのフィルム間に空気層が生じるため、巻硬さが軽減されて、スリット切断面においてフィルム同士の咬みこみが生じても分割しやすくなる。
【図面の簡単な説明】
【００２５】
【図１】本発明の複層型下敷きテープを構成する各部材を示す図である。
【図２】本発明の複層型下敷きテープを示す図である。
【図３】本発明の複層型下敷きテープをロール状に巻いた状態を示す図である。
【図４】本発明の複層型下敷きテープの使用方法を示す図である。
【図５】本発明の複層型下敷きテープの上層フィルムの模式図（断面図）である。        （ａ）両面エンボス加工を施した場合        （ｂ）片面エンボス加工を施した場合
【図６】本発明の複層型下敷きテープの上層フィルムの模式図（平面図）である。
【発明を実施するための形態】
【００２６】
以下、本発明について説明するが、本発明は以下の実施の形態に限定されるものではなく、任意に変形して実施することができる。
【００２７】
図４に本発明の複層型下敷きテープの使用方法を示す。本発明の複層型下敷きテープ１は、下地材１０の表面に壁紙１１を貼付するに当たり、隣接する壁紙１１の端部同士を重ね合わせた状態で、壁紙重ね合わせ部１１Ａを切断する際に、下地材１０と壁紙重ね合わせ部１１Ａとの間に一時的に設置し、下地材１０を保護するために使用されるものである（図４（ａ））。切断作業完了後、複層型下敷きテープ１は、除去される。
上記のように、壁紙１１の貼付作業の際に、壁紙重ね合わせ部１１Ａを刃物で切断する作業を行う際に、下地材１０（石膏ボード等）まで切断してしまうおそれがあるが、本発明の複層型下敷きテープ１を使用することで、下地材１０に連続した傷がつきにくくなる。
【００２８】
本発明の複層型下敷きテープ１は、図１に示した、上層フィルム２、下層フィルム３及びネット状シート４という３つの部材から構成されている。本発明の複層型下敷きテープ１は、図２に示すように、上層フィルム２と下層フィルム３との間に、ネット状シート４が挟まれた状態で、上層フィルム２と下層フィルム３とが、両端部１Ａのみにおいて、ネット状シート４とともに接着固定されている。
【００２９】
本発明の複層型下敷きテープ１の中央部は、接着固定されていない非固定部分となっており、壁紙を切断する際には、中央部に刃物が接触することになる。中央部においては、ネット状シート４は、両側のフィルム（上層フィルム２と下層フィルム３）に固定されていないため、緯糸４Ａは、自由に動ける状態となっている。このため、緯糸４Ａは、刃物が接触した際に、刃先の移動方向に引っ張られることになり、施工者にその感触が伝わり、力を入れ過ぎて下地材１０まで傷をつけることを防止することができる。また、仮に下地材１０に傷がついたとしても、その傷は、連続した線状の傷ではなく、点状の傷であり、壁紙１１が剥がれるといった問題を生じにくい。
【００３０】
本発明の複層型下敷きテープ１の幅は、２０ｍｍ以上であることが好ましく、２５ｍｍ以上であることがより好ましく、３０ｍｍ以上であることが特に好ましい。また、１００ｍｍ以下であることが好ましく、８０ｍｍ以下であることがより好ましく、５０ｍｍ以下であることが特に好ましい。
幅が上記下限以上であると、複層型下敷きテープの設置に際し、壁紙１０同士の縦方向の位置が横にずれた場合も突合わせ部１２が複層型下敷きテープの幅内に収まる余裕があることはもちろん、中央部（非固定部分）の幅を十分に確保することができ緯糸４Ａが引っ張られやすくなり、上記効果を奏しやすい。幅が上記上限以下であると、コスト的に有利である；壁紙１０の糊の掻取量を少なくできる；突合わせ部１２の付近が歪みにくくなる；等のメリットがある。
【００３１】
複層型下敷きテープ１の中央部（非固定部分）の厚さは、１００μｍ以上であることが好ましく、１５０μｍ以上であることが特に好ましい。また、５００μｍ以下であることが好ましく、３５０μｍ以下であることが特に好ましい。
厚さが上記上限以下であると、突合わせ部１２に歪みが生じにくくなり、施工不良（突合わせ部１２付近の盛り上がり）が発生しにくくなる。また、各部材の強度を十分に保つようにし、また、糊の掻取量を減少させるべくエンボス加工すると、厚さは上記下限以上となる場合が多い。
【００３２】
複層型下敷きテープ１の両端部１Ａにおいては、接着剤によって、上層フィルム２と下層フィルム３とが、ネット状シート４とともに接着固定されている。両端部１Ａの接着固定に使用される接着剤としては、アクリル系接着剤、エポキシ系接着剤、ポリウレタン系接着剤、フッ素系接着剤、シリコーン系接着剤、酢酸ビニル系接着剤、エチレン酢酸ビニル系接着剤、ポリビニルアルコール系接着剤等が例示できる。
【００３３】
両端部１Ａを接着固定するために使用される接着剤の量は、「複層型下敷きテープ１」１ｍ２あたり、５ｇ以上が好ましく、１０ｇ以上が特に好ましい。また、３０ｇ以下が好ましく、２５ｇ以下が特に好ましい。
上記下限以上であると、両端部１Ａをしっかりと固定でき、刃物で切断する際に、緯糸４Ａが動きやすくなる。上記上限以下であると、コスト的に有利であり、また、上記上限を超えて接着剤を使用しても、複層型下敷きテープ１の耐切創性等の性能は向上しない。
【００３４】
複層型下敷きテープ１の両端部（固定部分）１Ａの幅は、１ｍｍ以上であることが好ましく、２ｍｍ以上であることがより好ましく、３ｍｍ以上であることが特に好ましい。また、１０ｍｍ以下であることが好ましく、８ｍｍ以下であることがより好ましく、７ｍｍ以下であることが特に好ましい。
上記範囲内であると、両端部１Ａをしっかりと固定することができ、また、中央部の幅を十分に確保することができるので、緯糸４Ａの動きを施工者が感じやすくなり、下地材１０に傷（特に、連続した線状の傷）がつきにくくなる。
【００３５】
本発明の複層型下敷きテープ１は、図３に示すように、長尺品をロール状に巻き、コンパクトな状態で保存し、施工現場で必要な長さに切り出して使用するようにするのが望ましい。
【００３６】
上層フィルム２は、複層型下敷きテープ１の使用の際に、壁紙重ね合わせ部１１Ａの側に位置するフィルムである。すなわち、上層フィルム２は、壁紙重ね合わせ部１１Ａの下側の壁紙１１の裏面（すなわち、糊が付いた面）と接触するフィルムであるため、上層フィルム２は、糊が移行しにくい（糊を掻き取りにくい）ように構成するのが望ましい。
【００３７】
本発明の複層型下敷きテープ１において、上層フィルム２は、壁紙１１の裏面と接触する側の面にエンボス凹部２Ａを有する。
【００３８】
「エンボス凹部（２Ａ）」とは、上層フィルム２において、エンボス加工を施されることによって、凹んだ部分をいう（図５）。
本発明の複層型下敷きテープ１は、上層フィルム２にエンボス加工を施すことにより、壁紙１１の裏面に付着した糊が、上層フィルムに移行し難くすることができ、糊の掻取量を低減することができる。
【００３９】
エンボス凹部２Ａを上層フィルム２に形成する方法について特に限定は無く、公知のエンボス加工機を適宜使用することができる。
また、エンボス加工の種類に関して、図５（ａ）に示すような両面エンボス加工であってもよいし、図５（ｂ）に示すような片面エンボス加工であってもよい。
【００４０】
図５において、上層フィルム２の上側は、壁紙の裏面と接触する側の面、下側はネット状シート４を介して下層フィルム３と接触する面である。
糊の掻取量の低減に寄与しているのは、上層フィルム２の壁紙の裏面と接触する側の面（図５における上側の面）である。図５（ａ）に示すような両面エンボス加工の場合、逆側の面にも「エンボス凹部」が存在するといえようが（図５において符号を付していない）、この「エンボス凹部」は、糊の掻取量の低減に寄与しない。
以下、本明細書において、「エンボス凹部（２Ａ）」とは、図５における上側の面のエンボス凹部（すなわち、糊の掻取量の低減に寄与するエンボス凹部）のみを指す。
【００４１】
また、上層フィルムにおいて、エンボス凹部２Ａが存在する側の面において、エンボス凹部２Ａ以外の部分を、本明細書においては、「非エンボス部（２Ｂ）」という。
【００４２】
本発明において、エンボス凹部２Ａの形状について特に限定は無く、矩形（図６）、円形、楕円形等の形状が例示できる。エンボス凹部２Ａは、規則的に配列されていてもよいし、不規則に配列されていてもよい。
【００４３】
本発明の複層型下敷きテープ１において、上層フィルム２の素材としては、低密度ポリエチレン（ＬＤＰＥ）、高密度ポリエチレン（ＨＤＰＥ）、無延伸ポリプロピレン（ＣＰＰ）、二軸延伸ポリプロピレン（ＯＰＰ）、エチレン・プロピレン共重合体等のポリオレフィン；ポリエチレンテレフタレート、ポリブチレンテレフタレート、ポリエチレンナフタレート等のポリエステル；ナイロン６、ナイロン６６等のポリアミド；アクリル樹脂；ポリ塩化ビニル系合成樹脂等が例示できる。
【００４４】
上層フィルム２として、柔軟な素材を使用すると、複層型下敷きテープ１を柔らかくすることができ、糊の掻取量を低減しやすくなる。
一方、上層フィルム２にエンボス加工を施すことにより、糊が元々付着しにくくなることから、糊の掻取量を低減しやすくなる。また、後述のように、エンボス加工の条件によって、壁紙１１の裏面の付着のしやすさが影響を受ける。
すなわち、上層フィルム２の素材としては、柔軟性と、エンボス加工の施しやすさ（特に、糊の付着量を低減しやすい条件のエンボス加工の施しやすさ）の両方を勘案して選択する必要がある。上記の素材の中では、無延伸ポリプロピレン（ＣＰＰ）が、上層フィルム２の素材として最適である。
【００４５】
上層フィルム２の平均厚さ（エンボス加工を施していない状態の平均厚さ）は、１０μｍ以上であることが好ましく、１５μｍ以上であることが特に好ましい。また、１００μｍ以下であることが好ましく、５０μｍ以下であることが特に好ましい。
厚さが上記下限以上であると、エンボス加工を施しやすい。厚さが上記上限以下であると、複層型下敷きテープ１を十分薄くでき、突合わせ部１２に歪みが生じにくくなり、また、糊の掻取量が少なくなる。なお、上記上限を超えて上層フィルム２を厚くしても、エンボス加工の施しやすさは変わらない。
【００４６】
上層フィルム２において、エンボス凹部２Ａの占有率（上層フィルムにおいて、エンボス凹部２Ａが存在する部分の面積の割合）は、２０％以上であることが好ましく、３０％以上であることがより好ましく、５０％以上であることが特に好ましく、６０％以上であることが最も好ましい。また、９０％以下であることが好ましく、８５％以下であることがより好ましく、８０％以下であることが特に好ましい。
上記範囲内であると、壁紙１１の裏面の糊が上層テープ２に付着しにくくなり、糊の糊掻取量が低減しやすい。また、公知のエンボス加工機でエンボス加工しやすい。
【００４７】
上層フィルム２において、エンボス凹部２Ａの１つ当たりの平均面積は、０．０４ｍｍ２以上であることが好ましく、０．０９ｍｍ２以上であることがより好ましく、０．２５ｍｍ２以上であることが特に好ましく、０．５０ｍｍ２以上であることが最も好ましい。また、９．００ｍｍ２以下であることが好ましく、７．００ｍｍ２以下であることがより好ましく、５．００ｍｍ２以下であることが特に好ましい。
複層型下敷きテープ１は、上記のように、２０ｍｍ〜１００ｍｍ程度の幅であるが、複層型下敷きテープ１を製造する際には、幅１０００ｍｍ程度の原反をスリット加工して複数のテープとする。この際に、エンボス凹部２Ａの１つ当たりの平均面積が、上記範囲内であると、複層型下敷きテープ１を製造する際の分割性が良好となり（隣接するテープ同士を分割しやすくなり）、生産性が向上しやすい。
【００４８】
上層フィルム２において、エンボス凹部２Ａの平均数密度は、９個／ｃｍ２以上であることが好ましく、２４個／ｃｍ２以上であることが特に好ましい。また、４９４個／ｃｍ２以下であることが好ましく、３００個／ｃｍ２以下であることがより好ましく、２００個／ｃｍ２以下であることが特に好ましい。
上記範囲内であると、壁紙１１の裏面の糊が上層テープ２に付着しにくくなり、糊の糊掻取量が低減しやすい。また、公知のエンボス加工機でエンボス加工しやすい。
【００４９】
上層フィルム２にエンボス加工を施すことにより、上層フィルム２の見掛け厚さ（後述の実施例に示すように、ダイヤルシックネスゲージによって測定した厚さ）は増加する。
エンボス加工後の上層フィルム２の平均見掛け厚さは、５０μｍ以上であることが好ましく、７０μｍ以上であることがより好ましく、１００μｍ以上であることが特に好ましい。また、２００μｍ以下であることが好ましく、１８０μｍ以下であることがより好ましく、１５０μｍ以下であることが特に好ましい。
エンボス加工後の見掛け厚さが上記下限以上であると、エンボス凹部２Ａを設けたことによる糊掻取量の低減効果が発揮されやすく、また、テープ分割性が良好となりやすい。上記上限以下であると、複層型下敷きテープ１を十分薄くでき、突合わせ部１２に歪みが生じにくくなり、また、複層型下敷きテープ１を長尺巻しやすくなる。
【００５０】
下層フィルム３は、設置の際に下地材１０の側に位置するフィルムである。下層フィルム３は、壁紙１１の裏面とは接触しないので、糊の付着しやすさを考慮して下層フィルム３を選択する必要は無い。また、下層フィルム３は、壁紙の裏面とは接触しないので、特に加工のなされていない平坦なフィルムであるのが望ましい。
【００５１】
下層フィルム３の素材としては、低密度ポリエチレン（ＬＤＰＥ）、高密度ポリエチレン（ＨＤＰＥ）、無延伸ポリプロピレン（ＣＰＰ）、二軸延伸ポリプロピレン（ＯＰＰ）、エチレン・プロピレン共重合体等のポリオレフィン；ポリエチレンテレフタレート、ポリブチレンテレフタレート、ポリエチレンナフタレート等のポリエステル；ナイロン６、ナイロン６６等のポリアミド；アクリル樹脂；ポリ塩化ビニル系合成樹脂等が例示できる。
このうち、柔軟なことから、低密度ポリエチレン（ＬＤＰＥ）や高密度ポリエチレン（ＨＤＰＥ）が好ましく、低密度ポリエチレン（ＬＤＰＥ）が特に好ましい。
下層フィルム３には、糊が付着しないが、下層フィルム３の素材として柔軟な素材を使用することにより、複層型下敷きテープ１に柔軟性が付与され、切断後に複層型下敷きテープ１を除去しやすくなる。すなわち、複層型下敷きテープ１の柔軟性が高くなる結果、壁紙の糊の掻取量を低減しやすくなる。
【００５２】
下層フィルム３の素材は、上層フィルム２の素材と同一であってもよいし、異なっていてもよい。
前記のように、上層フィルム２は、糊の付着し難さ（柔軟性と、エンボス加工の施しやすさの両方）の観点から選択されるのに対し、下層フィルム３は、フィルム自体の柔軟性の観点から選択される結果、両フィルムの素材は異なっている方が好ましい。
【００５３】
下層フィルム３の平均厚さは、１０μｍ以上であることが好ましく、１５μｍ以上であることが特に好ましい。また、１００μｍ以下であることが好ましく、５０μｍ以下であることが特に好ましい。
厚さが上記上限以下であると、突合わせ部１２に歪みが生じにくくなり、施工不良（突合わせ部１２付近の盛り上がり）が発生しにくくなる。また、十分な強度のフィルムを得るためには、厚さは上記下限以下となる場合が多い。
【００５４】
ネット状シート４は、複層型下敷きテープ１の長手方向に略平行な経糸４Ｂと、経糸４Ｂと略直交し複層型下敷きテープ１を幅方向に横断する緯糸４Ａとで構成されている。
複層型下敷きテープ１を敷いた状態で、壁紙１１を切断すると、刃物の刃先は、複層型下敷きテープ１の中央部（非固定部分）の緯糸４Ａに接触し、中央部において、緯糸４Ａは両側のフィルムには拘束されていないので、刃先の移動方向に引っ張られ、施工者に抵抗感を伝える。
【００５５】
ネット状シート４は、経糸４Ｂと緯糸４Ａとから構成されていれば、特に限定は無い。例えば、平織やからみ織の織物であってもよいし、経糸４Ｂと緯糸４Ａとを織ることなく接着したものであってもよい。
【００５６】
ネット状シート４が織物の場合、経糸４Ｂと緯糸４Ａの交点４Ｃは、目止め加工されていなくてもよいし、目止め加工されていてもよい。目止め加工に使用される目止め剤としては、アクリル系接着剤、酢酸ビニル系接着剤、エチレン酢酸ビニル系接着剤、ポリビニルアルコール接着剤等が例示できる。
【００５７】
ネット状シートを構成する糸（経糸４Ｂと緯糸４Ａ）の素材としては、ナイロン、ビニロン、ポリエステル、ポリエチレン、ポリプロピレン、アクリル、アラミド、ポリアリレート、ポリパラフェニレンベンズビスオキサゾール等が例示できる。経糸４Ｂと緯糸４Ａの素材は同一であってもよいし、異なっていてもよい。
緯糸４Ａは、刃物に引っ張られるので、強度が要求され、また、施工者に抵抗感を伝えやすくするために、その素材としては、上記したもののうち、高強度ビニロン、超高分子量ポリエチレン、パラアラミド、ポリアリレート、ポリパラフェニレンベンズビスオキサゾールが特に好ましい。
【００５８】
ネット状シートを構成する糸は、紡績糸、モノフィラメント糸、マルチフィラメント糸の何れでもよい。
強度が要求される緯糸４Ａが紡績糸の場合は、強度の大きい牽切紡績糸であるのが特に好ましい。
【００５９】
ネット状シートを構成する糸の太さは、フィラメント糸の場合、５０デニール以上が好ましく、１５０デニール以上が特に好ましい。また、７００デニール以下が好ましく、５００デニール以下が特に好ましい。
紡績糸の場合、綿番手で７番手以上が好ましく、１０番手以上が特に好ましい。また、１００番手以下が好ましく、５０番手以下が特に好ましい。
上記範囲内であると、耐切創性が十分となりやすい。また、複層型下敷きテープ１の厚さを十分に薄くすることができ、良好に施工しやすくなる。更に、切断の際に施工者に抵抗感が伝わりやすくなる。
【００６０】
ネット状シート４において、隣接する糸同士の間隔（経糸４Ｂ同士の間隔、緯糸４Ａ同士の間隔）は、１ｍｍ以上が好ましく、２ｍｍ以上が特に好ましい。また、１０ｍｍ以下が好ましく、７ｍｍ以下が特に好ましい。
上記範囲内であると、緯糸の動きを施工者が感じやすくなり、下地材１０に傷（特に、連続した線状の傷）がつきにくくなり耐切創性が向上しやすい。また、複層型下敷きテープ１の厚さが十分に薄くなる。更に、材料コストを抑えることができ経済的である。
【実施例】
【００６１】
以下に、実施例を挙げて本発明を更に具体的に説明するが、本発明は、その要旨を超えない限りこれらの実施例に限定されるものではない。
【００６２】
［複層型下敷きテープの作製］
以下に示すようにして、複層型下敷きテープ（以下、単に「テープ」という場合がある。）を作製した。
【００６３】
＜例１＞
経糸としてポリエステル紡績糸（Ｎｅ３０／１）、緯糸としてパワロン（登録商標、（株）クラレ製、高強力ビニロン）のパーロック式牽切紡績糸（Ｎｅ１０／１）を使用して、ネット状シートを作製した。経糸は３ｍｍ間隔、緯糸は３ｍｍ間隔で設置し、経糸と緯糸の交点は、アクリル系目止め剤（アクリル系接着剤）によって接着した。
【００６４】
厚さ２０μｍ・幅３５ｍｍの二軸延伸ポリプロピレン（ＯＰＰ）フィルムに対して、両面エンボス加工（図５（ａ））を施し、図６に示すような規則的に配列されたエンボス凹部２Ａを形成した。エンボス凹部２Ａの形状は３ｍｍ×３ｍｍの正方形で、深さは１４０μｍとした。非エンボス部２Ｂの幅ｄは、０．２５ｍｍとした。すなわち、規則的な配列の単位構造は、３．２５ｍｍ×３．２５ｍｍの正方形である。
以上より計算すると、エンボス凹部１つ当たりの平均面積は、３×３＝９［ｍｍ２］である。エンボス凹部の占有率は、１００×［（３×３）／（３．２５×３．２５）］＝８５［％］である。エンボス凹部の平均数密度は、１／（３．２５×３．２５）＝１［個］／１０．５６［ｍｍ２］＝１００［個］／１０．５６［ｃｍ２］＝９．４［個／ｃｍ２］となる。
【００６５】
上記のようにエンボス加工した二軸延伸ポリプロピレン（ＯＰＰ）フィルムを上層フィルム、厚さ２０μｍ・幅３５ｍｍの低密度ポリエチレン（ＬＤＰＥ）フィルム（エンボス加工なし）を下層フィルムとしてそれぞれ使用し、前記ネット状シートを、上層フィルムと下層フィルムで挟んだ状態で、両フィルムの両端部のそれぞれ４ｍｍを、アクリル系接着剤により接着することにより、テープＴ１を作製し、テープＴ１の厚さや質量を測定した。
なお、各フィルムやテープＴ１の厚さは、ダイヤルシックネスゲージ（（株）尾崎製作所製）によって測定した。テープＴ１の厚さは、中央部（非固定部分）で測定した値である。
【００６６】
＜例２＞
例１において、上層フィルムである二軸延伸ポリプロピレン（ＯＰＰ）フィルムのエンボス加工の要件を以下のように変更した以外は、例１と同様にして、テープＴ２を作製した。
エンボス凹部２Ａの形状：１．８ｍｍ×１．８ｍｍの正方形
エンボス凹部２Ａの深さ：１４０μｍ
非エンボス部２Ｂの幅ｄ：０．２５ｍｍ
【００６７】
＜例３＞
例１において、上層フィルムである二軸延伸ポリプロピレン（ＯＰＰ）フィルムのエンボス加工の要件を以下のように変更した以外は、例１と同様にして、テープＴ３を作製した。
エンボス凹部２Ａの形状：１．４ｍｍ×１．４ｍｍの正方形
エンボス凹部２Ａの深さ：１４０μｍ
非エンボス部２Ｂの幅ｄ：０．２５ｍｍ
【００６８】
＜例４＞
例１において、上層フィルムである二軸延伸ポリプロピレン（ＯＰＰ）フィルムのエンボス加工の要件を以下のように変更した以外は、例１と同様にして、テープＴ４を作製した。
エンボス凹部２Ａの形状：１．１ｍｍ×１．１ｍｍの正方形
エンボス凹部２Ａの深さ：１４０μｍ
非エンボス部２Ｂの幅ｄ：０．２５ｍｍ
【００６９】
＜例５＞
例１において、上層フィルムである二軸延伸ポリプロピレン（ＯＰＰ）フィルムのエンボス加工の要件を以下のように変更した以外は、例１と同様にして、テープＴ５を作製した。
エンボス凹部２Ａの形状：０．９ｍｍ×０．９ｍｍの正方形
エンボス凹部２Ａの深さ：１４０μｍ
非エンボス部２Ｂの幅ｄ：０．２５ｍｍ
【００７０】
＜例６＞
例１において、上層フィルムである二軸延伸ポリプロピレン（ＯＰＰ）フィルムのエンボス加工の要件を以下のように変更した以外は、例１と同様にして、テープＴ６を作製した。
エンボス凹部２Ａの形状：０．７ｍｍ×０．７ｍｍの正方形
エンボス凹部２Ａの深さ：１４０μｍ
非エンボス部２Ｂの幅ｄ：０．２５ｍｍ
【００７１】
＜例７＞
例１において、上層フィルムである二軸延伸ポリプロピレン（ＯＰＰ）フィルムのエンボス加工の要件を以下のように変更した以外は、例１と同様にして、テープＴ７を作製した。
エンボス凹部２Ａの形状：０．５ｍｍ×０．５ｍｍの正方形
エンボス凹部２Ａの深さ：１４０μｍ
非エンボス部２Ｂの幅ｄ：０．２５ｍｍ
【００７２】
＜例８＞
例１において、上層フィルムである二軸延伸ポリプロピレン（ＯＰＰ）フィルムのエンボス加工の要件を以下のように変更した以外は、例１と同様にして、テープＴ８を作製した。
エンボス凹部２Ａの形状：０．３ｍｍ×０．３ｍｍの正方形
エンボス凹部２Ａの深さ：１４０μｍ
非エンボス部２Ｂの幅ｄ：０．２５ｍｍ
【００７３】
＜例９＞
例１において、上層フィルムである二軸延伸ポリプロピレン（ＯＰＰ）フィルムのエンボス加工の要件を以下のように変更した以外は、例１と同様にして、テープＴ９を作製した。
エンボス凹部２Ａの形状：０．２ｍｍ×０．２ｍｍの正方形
エンボス凹部２Ａの深さ：１４０μｍ
非エンボス部２Ｂの幅ｄ：０．２５ｍｍ
【００７４】
＜例１０＞
例１において、上層フィルムである二軸延伸ポリプロピレン（ＯＰＰ）フィルムにエンボス加工をしなかった以外は、例１と同様にして、テープＴ１０を作製した。
【００７５】
［壁紙の糊掻取量の測定］
２００ｇ／ｍ２の接着剤（糊）が塗工された壁紙をサンプルとして、図４（ａ）に示すように、壁紙重ね合わせ部１１Ａの下に作製した各テープを設置した状態で壁紙重ね合わせ部１１Ａの切断作業を行った後、除去した（壁紙１１から剥がした）テープを回収し、質量を測定した。各テープの２．７ｍ当たりの、作業前後の質量の変化量（増加量）を算出し、該変化量を、糊掻取量とした。
【００７６】
［テープ分割性］
１０１５ｍｍ幅の原反から、スリッターで、図３に示すような長尺のテープ（幅３５ｍｍ、長さ１００ｍ、直径１６５ｍｍ）を２９巻作製し、横に繋がった状態のテープを手で分割した。
以下の基準で、テープ分割性を評価した。
【００７７】
○：連結されたテープを手で紙管方向に引っ張ることにより容易に分割できた。
△：連結されたテープを手で巻上げ方向に押すことにより分割できた。
×：連結されたテープの紙管内に棒を差し入れてテコの原理で分割できた。
【００７８】
（評価結果）
各テープに関して、評価結果を表１に示す。
【００７９】
【表１】
2020060030.tif 000003
【００８０】
上層フィルムにエンボス加工を施すことにより、糊掻取量を低減することができた。また、エンボス加工の条件によっても、糊掻取量が変化した。
【００８１】
テープ分割性についても、上層フィルムにエンボス加工を施すことにより、分割しやすくなった。
【産業上の利用可能性】
【００８２】
本発明の複層型下敷きテープは、壁紙の裏面の接着剤（糊）が、上層フィルムに移行しにくく、壁紙の裏面の接着力の低下に起因する施工不良が起こりにくいので、内装工事等に利用されるものである。
【符号の説明】
【００８３】
１    複層型下敷きテープ
１Ａ  両端部
２    上層フィルム
２Ａ  エンボス凹部
２Ｂ  非エンボス部
ｄ    非エンボス部の幅
３    下層フィルム
４    ネット状シート
４Ａ  緯糸
４Ｂ  経糸
４Ｃ  交点
１０    下地材
１１    壁紙（クロス）
１１Ａ  壁紙重ね合わせ部
１１Ｂ  切断部
１２    突合わせ部
【図１】
2020060030.tif 000004
【図２】
2020060030.tif 000005
【図３】
2020060030.tif 000006
【図４】
2020060030.tif 000007
【図５】
2020060030.tif 000008
【図６】
2020060030.tif 000009